(57)【特許請求の範囲】
【請求項１】
ポリ塩化ビニル−ポリウレタン複合体１００重量部にスチレン−エチレン−ブチレン−スチレン共重合体２〜１０重量部と霞石閃長岩微粉末５〜３０重量部を配合してなる樹脂組成物からなる厚み５０〜１５０μｍの複合フィルムの片面に、厚み１．５〜５．０μｍの二液型ポリウレタン接着剤層を介して、厚み３〜１０μｍのポリエチレンテレフタレートフィルムを接着して基材シートとなし、この基材シートのポリエチレンテレフタレートフィルムの表面に飽和ポリエステル樹脂からなるプライマー層を形成し、更に、このプライマーの上に薬剤を含有するスチレン−ジエン−スチレンブロック共重合体からなる粘着剤層を積層してなることを特徴とする皮膚貼付薬シート。
【請求項２】
霞石閃長岩微粉末が平均粒径３〜１０μｍを有するものである請求項１に記載の皮膚貼付薬。
【請求項３】
複合フィルム上に表面をエンボス処理したポリウレタン樹脂塗膜からなる背面処理層を有する請求項１に記載の皮膚貼付薬シート。
【請求項４】
ポリ塩化ビニル−ポリウレタン複合体１００重量部にスチレン−エチレン−ブチレン−スチレン共重合体２〜１０重量部と霞石閃長岩微粉末５〜３０重量部を配合してなる樹脂組成物を調製し、この樹脂組成物をカレンダー加工にて厚み５０〜１５０μｍの複合フィルムに成形し、この複合フィルムの片面に厚み１．５〜５．０μｍの二液型ポリウレタン接着剤層を介してポリエチレンテレフタレートフィルムを接着することを特徴とする皮膚貼付薬シートのための基材シートの製造方法。
【請求項５】
霞石閃長岩微粉末が平均粒径３〜１０μｍを有するものである請求項１に記載の基材シートの製造方法。
【請求項６】
ポリ塩化ビニル−ポリウレタン複合体１００重量部にスチレン−エチレン−ブチレン−スチレン共重合体２〜１０重量部と霞石閃長岩微粉末５〜３０重量部を配合してなる樹脂組成物を調製し、この樹脂組成物をカレンダー加工にて厚み５０〜１５０μｍの複合フィルムに成形し、この複合フィルムの片面に厚み１．５〜５．０μｍの二液型ポリウレタン接着剤層を介してポリエチレンテレフタレートフィルムを接着して基材シートとなし、この基材シートのポリエチレンテレフタレートフィルムの表面に飽和ポリエステル樹脂からなるプライマー層を形成し、このプライマー層の上に薬剤を含有する粘着剤層を形成することを特徴とする皮膚貼付薬シートの製造方法。
【請求項７】
霞石閃長岩微粉末が平均粒径３〜１０μｍを有するものである請求項６に記載の皮膚貼付薬シートの製造方法。
【発明の詳細な説明】
発明の分野
本発明は、基材上に薬剤を含む粘着剤層が形成されている皮膚貼付薬シート、即ち、プラスターと、そのための基材シートとその製造方法に関する。詳しくは、本発明は、薬剤の基材シートへの移行がないのみならず、粘着剤と基材との接着が強く、皮膚に施用した後、皮膚から剥がしたときに、所謂糊残りがなく、更に、積層フィルムからなる基材シートにおいて、構成フィルムが相互に強固に接着されており、しかも、表面のべたつきもなく、風合、滑らかさ、肌へのなじみ性等にすぐれる粘着性皮膚貼付薬シートと、そのための基材シートとその製造方法に関する。
従来の技術の説明
従来、例えば、皮膚刺激剤や消炎鎮痛剤等の薬剤を含有する粘着剤を基材シート上に積層してなる粘着性皮膚貼付薬シートが経皮投与薬として医療用途に広く用いられている。このような貼付薬においては、例えば、特開昭５４−１３８１２４号公報に記載されているように、貼付薬を皮膚に貼付した際に良好な粘着性、肌へのなじみ性及び適度の弾性を有するのみならず、剥離時に皮膚に刺激を与えず、容易に剥離し得るところから、粘着剤としては、ジエン系共重合体、特に、ジエン系ブロック共重合体が好適であることが知られている。
一方、上記のような貼付薬においては、その基材シートとしては、柔軟で肌になじみよい塩化ビニル系樹脂が好適であるが、反面、塩化ビニル系樹脂シートは粘着剤としての上記したジエン系ブロック共重合体との親和性に乏しく、特に、貼付薬においては、粘着剤としてのジエン系ブロック共重合体が薬剤と共に可塑剤としての高級脂肪酸や流動パラフィン等を含有するために、粘着剤との親和性が一層乏しい。その結果、ジエン系ブロック共重合体からなる粘着剤を塩化ビニル系樹脂基材シート上に単に直接に塗布して貼付薬とした場合、粘着剤の基材シートに対する接着性に劣る問題がある。
更に、塩化ビニル系樹脂を基材シートとする貼付薬においては、薬剤が拡散浸透性の強いものであるときは、薬剤が基材シートにも浸透拡散し、基材シートを膨潤劣化させたり、場合によっては、所期の治療効果を損なうことがある。そこで、塩化ビニル系樹脂シートに適宜のプライマー処理を施して、ジエン系ブロック共重合体に対する親和性を高めることも可能ではあるが、しかし、塩化ビニル系樹脂シートに含まれる可塑剤が粘着剤層に移行し、粘着剤の性能を損なう。
そこで、本発明者らは、既に、可塑剤を含む軟質塩化ビニル系樹脂フィルムとポリエチレンテレフタレートフィルムとを接着して複合フィルムとし、この複合フィルムのポリエチレンテレフタレートフィルム側に薬剤を含有するジエン系ブロック共重合体からなる粘着剤層を形成することによって、ポリエチレンテレフタレートが可塑剤及び薬剤のバリヤー層として機能し、薬剤の基材シートへの移行及び可塑剤の粘着剤層への移行がないことを見出している。しかし、このような皮膚貼付薬シートにおいても、塩化ビニル系樹脂フィルムに含まれる可塑剤がその表面にブリードして、表面にべたつきを与える。また、このような可塑剤の塩化ビニル系樹脂フィルムの表面へのブリードは、上記複合フィルムをロール状に巻き上げた場合に、ポリエチレンテレフタレートフィルムに移行し、ポリエチレンテレフタレートフィルムに対する薬剤を含む粘着剤の接着性を低めることともなる。
そこで、本発明者らは、皮膚貼付薬シートにおける上述した問題に対処するために、既に、特公平５−６５４８６号公報において、基材として、ポリエステル系可塑剤が配合されていてもよいポリ塩化ビニル−ポリウレタン複合体からなるフィルムにポリエチレンテレフタレートフィルムを接着積層して基材シートとなし、この基材シートのポリエチレンテレフタレートフィルム側に薬剤を含有するスチレン−ジエン−スチレンブロック共重合体からなる粘着剤層を形成した皮膚貼付薬シートを提案している。
このような皮膚貼付薬シートにおいては、ポリエチレンテレフタレートフィルムが可塑剤と薬剤に対して有効なバリヤー層として機能するので、薬剤の基材シートへの移行も、可塑剤の粘着剤層への移行も、共にないのみならず、更に、フィルム表面への可塑剤のブリードによる表面のべたつきがなく、しかも、風合、肌へのなじみ性等にもすぐれている。
しかしながら、上記皮膚貼付薬シートにおいては、基材シートの主要成分であるポリ塩化ビニル−ポリウレタン複合体フィルムをポリ塩化ビニル−ポリウレタン複合体のカレンダー加工にて製造する場合、そのカレンダー加工性がよくなく、フィルムがロールに付着してロールから剥がし難くなる所謂「ゴムとられ」が再々生じるので、歩留りが悪いのみならず、得られるフィルムに艶乃至光沢が乏しく、製品価値を低めることともなる。
また、本発明による皮膚貼付薬シートの製造工程において、得られたポリ塩化ビニル−ポリウレタン複合体フィルムをロールの状態で保管した場合、フィルムが相互に付着する所謂ブロッキングが起こるので、ポリ塩化ビニル−ポリウレタン複合体フィルムをロールから引き出し、即ち、巻き戻して、これに種々の加工を施し、皮膚貼付薬シートを製造するに際して、種々の不都合を招いて、その円滑な製造を妨げる。
更に、ポリ塩化ビニル−ポリウレタン複合体フィルムにポリエチレンテレフタレートフィルムを接着して基材シートとするとき、ポリ塩化ビニル−ポリウレタン複合体フィルムとポリエチレンテレフタレートフィルムとの間の接着が十分でなく、従来、種々の不都合を余儀なくされている。例えば、皮膚に施用した後、皮膚から剥がしたときに、ポリエチレンテレフタレートフィルムと共に粘着剤層がポリ塩化ビニル−ポリウレタン複合体フィルムから剥離して、皮膚に残って、所謂糊残り（第１の糊残り）を生じることがあるほか、保管中に基材シートが層間剥離を起こして、製品価値を著しく低めることもある。更に、粘着剤層と基材シートとの接着も弱く、皮膚に施用した後、皮膚から剥がしたときに、やはり糊残り（第２の糊残り）が生じることがある。
そこで、上記後者の問題、即ち、粘着剤層と基材シートとの接着を高めるために、例えば、特公平６−３５３８１号に記載されているように、ポリエチレンテレフタレートフィルム上に種々のプライマーを塗布して、基材と粘着剤とを強く接着させることも可能であるが、薬剤によっては、プライマーと望ましくない相互作用を起こして、プライマー層や粘着剤層を黄色その他に変色させることがある。これも製品価値を著しく低めるものである。
本発明は、従来の皮膚貼付薬シートにおける上述したような種々の問題を解決するためになされたものであって、薬剤の基材シートへの移行がないのみならず、粘着剤と基材との接着が強く、且つ、積層フィルムからなる基材シートにおいて、構成フィルムの相互の接着も強く、従って、皮膚に施用した後、皮膚から剥がしたときに、上記第１、第２のいずれの糊残りもなく、更に、表面のべたつきもなく、風合、滑らかさ、肌へのなじみ性等にすぐれる粘着性皮膚貼付薬シートを提供することを目的とする。更に、本発明は、そのような皮膚貼付薬シートのための基材シートとその製造方法を提供することを目的とする。
発明の要約
本発明による皮膚貼付薬シートは、ポリ塩化ビニル−ポリウレタン複合体１００重量部にスチレン−エチレン−ブチレン−スチレン共重合体２〜１０重量部を配合してなる樹脂組成物からなる複合フィルムの片面に接着剤層を介してポリアルキレンテレフタレートフィルムを接着して基材シートとなし、この基材シートのポリアルキレンテレフタレートフィルムの表面に飽和ポリエステル樹脂からなるプライマー層を形成し、更に、このプライマーの上に薬剤を含有するスチレン−ジエン−スチレンブロック共重合体からなる粘着剤層を積層してなることを特徴とする。
本発明による皮膚貼付薬シートのための基材シートは、ポリ塩化ビニル−ポリウレタン複合体１００重量部にスチレン−エチレン−ブチレン−スチレン共重合体２〜１０重量部を配合してなる樹脂組成物からなる複合フィルムと、その上に接着剤層を介して接着されたポリアルキレンテレフタレートフィルムとからなることを特徴とする。
また、本発明による皮膚貼付薬シートのための基材シートの製造方法は、ポリ塩化ビニル−ポリウレタン複合体１００重量部にスチレン−エチレン−ブチレン−スチレン共重合体２〜１０重量部を配合してなる樹脂組成物を調製し、この樹脂組成物をカレンダー加工にて複合フィルムに成形し、この複合フィルムの片面に接着剤層を介してポリアルキレンテレフタレートフィルムを接着することを特徴とする。
【図面の簡単な説明】
第１図は、本発明による皮膚貼付薬シートのための基材シートの基本的な実施例を示す断面図である。
第２図は、本発明による皮膚貼付薬シートのための基材シートの好ましい実施例を示す断面図である。
第３図は、本発明による皮膚貼付薬シートの一実施例を示す断面図である。
発明の好ましい態様の説明
第１図に示すように、本発明による皮膚貼付薬シートのための基材シート４は、基本的には、ポリ塩化ビニル−ポリウレタン複合体にスチレン−エチレン−ブチレン−スチレン共重合体を配合してなる樹脂組成物からなる複合フィルム１の片面に接着剤層２を介してポリアルキレンテレフタレートフィルム３が接着されて形成されている。
好ましい態様によれば、本発明による基材シート４は、第２図に示すように、複合フィルム１の片面に接着剤層２を介してポリアルキレンテレフタレートフィルム３が接着され、更に、このポリアルキレンテレフタレートフィルム上に飽和ポリエステル樹脂からなるプライマー層５が形成されていると共に、複合フィルム上には背面処理層６が形成されている。
第３図に示すように、本発明による皮膚貼付薬シート８は、複合フィルム１の片面に接着剤層２を介してポリアルキレンテレフタレートフィルム３が接着されて基材シート４とされ、この基材シートの上記ポリアルキレンテレフタレートフィルム上に飽和ポリエステル樹脂からなるプライマー層５が形成されており、このプライマー層５上に薬剤を含有するスチレン−ジエン−スチレンブロック共重合体からなる粘着剤層７が積層されていると共に、複合フィルム上に背面処理層６が形成されている。本発明によれば、このような皮膚貼付薬シートは、皮膚に貼付して施用したときの外観にすぐれるように、光線透過率が２０〜５０％程度の半透明であることが好ましい。
本発明において、基材シートは、ポリ塩化ビニル−ポリウレタン複合体１００重量部にスチレン−エチレン−ブチレン−スチレン共重合体２〜１０重量部を配合してなる樹脂組成物からなる複合フィルムにポリアルキレンテレフタレートフィルムを接着剤にて接着してなる積層フイルムである。
本発明において、ポリ塩化ビニル−ポリウレタン複合体は、特開平１−１８５３１２号公報に記載されているように、ポリウレタン生成原料を粉状ポリ塩化ビニルに含浸させ、これをポリウレタン生成反応に付すことによって得ることができる。
上記ポリウレタン生成原料とは、ポリイソシアネートとポリオールと、必要に応じて、触媒とからなるものである。そこで、ポリ塩化ビニル−ポリウレタン複合体は、上記ポリウレタン生成原料を混合し、得られた液状混合物を（必要に応じて触媒と共に）粉状ポリ塩化ビニルに含浸させるか、又はポリオールを粉状ポリ塩化ビニルに含浸させた後、ポリイソシアネート（と必要に応じて触媒）を含浸させるかし、次いで、加熱反応させ、反応終了後、冷却することによって、粉状物として得ることができる。
このようなポリ塩化ビニル−ポリウレタン複合体の製造において、粉状ポリ塩化ビニルには、必要に応じて、予め、カルシウム−亜鉛系安定剤、ステアリン酸カルシウム、ステアリン酸亜鉛、トリスノニルフェニルホスファイト等の安定剤や滑剤ほか、着色剤等を適宜、配合しておいてもよい。しかし、ポリ塩化ビニル−ポリウレタン複合体を製造した後、これに、必要に応じて、安定剤、滑剤、着色剤等を配合してもよい。
上述したポリ塩化ビニル−ポリウレタン複合体の製造において、ポリイソシアネートは、通常、イソシアネート基（ＮＣＯ）／水酸基（ＯＨ）モル比が0.5〜2.0の範囲であるように用いられ、また、ポリオールは、ポリ塩化ビニル１００重量部に対して、通常、１０〜１５０重量部、好ましくは、２０〜１００重量部の範囲で用いられる。
従って、ポリ塩化ビニル−ポリウレタン複合体は、ポリ塩化ビニルの存在下にポリイソシアネートとポリオールとの反応によってポリウレタンを生成させることによって得ることができるポリ塩化ビニルとポリウレタンとの一種の混合物（ブレンド）である。このようにして得られたポリ塩化ビニル−ポリウレタン複合体自体は、これを混練、ペレット化し、Ｔ型ダイスを取付けた押出機にてフィルムに成形すれば、ポリ塩化ビニル−ポリウレタン複合体フィルムを得ることができる。
本発明において、ポリ塩化ビニル−ポリウレタン複合体は、得られるシート基材が皮膚貼付薬シートの基材として柔軟性と強度とを併せ有するように、ショアＡ硬度（２３℃）４０〜９０の範囲にあるのが好ましい。このようなポリ塩化ビニル−ポリウレタン複合体は、東ソー（株）から「ドミナス」として市販されており、本発明においては、かかる市販品を好適に用いることができる。
本発明によれば、このようにして得られるポリ塩化ビニル−ポリウレタン複合体とスチレン−エチレン−ブチレン−スチレン共重合体とをロールを用いて混練して、樹脂組成物とし、これをフィルムに成形すれば、基材シートを製造するための複合フィルムを得ることができる。例えば、この樹脂組成物を混練、ペレット化し、Ｔ型ダイスを取付けた押出機にてフィルムに成形することによって、基材シートを得るための複合フィルムを得ることができる。しかし、後述するように、本発明に従って、上記樹脂組成物をカレンダー成形にてフィルムとすることによって、生産性よく低廉に厚み精度にすぐれる複合フィルムを得ることができる。
スチレン−エチレン−ブチレン−スチレンブロック共重合体は、例えば、「プラスチックス」第３４巻第８号第２９〜３５頁（１９８３年）に記載されているように、Ａをスチレンからなるガラス状又は硬質の非弾性熱可塑性重合体のブロックとし、ＥＢをエチレン及びブチレンからなる弾性重合体のブロックとするとき、Ａ−ＥＢ−Ａの構造を有するブロック共重合体である。このようなブロック共重合体はクレイトンＧ１６５０、１６５２、１６５７（いずれもシェル化学（株）製）として市販されており、容易に入手することができる。
本発明において、基材シートは、上述したように、ポリ塩化ビニル−ポリウレタン複合体１００重量部にスチレン−エチレン−ブチレン−スチレン共重合体２〜１０重量部を配合してなる樹脂組成物からなる複合フィルムにポリアルキレンテレフタレートフィルムを接着剤にて接着してなる積層フイルムである。
ここに、本発明によれば、上記接着剤は、上記ポリ塩化ビニル−ポリウレタン複合体とスチレン−エチレン−ブチレン−スチレン共重合体とからなる樹脂組成物から得られる複合フィルムとポリアルキレンテレフタレートフィルムとを特に強固に接着させることができるポリウレタン接着剤、特に、二液型のポリウレタン接着剤であることが好ましい。ポリウレタン接着剤は、既に種々のものが知られており（例えば、岩田敬治編「ポリウレタン樹脂ハンドブック」第４３８〜４７４頁（１９９２年日刊工業新聞社発行））、また、種々のものが市販されており、本発明によれば、そのような市販品を好適に用いることができる。
本発明によれば、ポリ塩化ビニル−ポリウレタン複合体１００重量部に対して、スチレン−エチレン−ブチレン−スチレンブロック共重合体２〜１０重量部を配合することによって、カレンダー加工における「ゴムとられ」を解消して、カレンダー加工によるフィルム製造を容易とし、また、このように、カレンダー加工によって製造された複合フィルムをロールにて保管したときのブロッキングの問題を解消することができる。更に、複合フィルムは、前述したように、ポリ塩化ビニル−ポリウレタン複合体とスチレン−エチレン−ブチレン−スチレンブロック共重合体とからなり、複合フィルムとポリエチレンテレフタレートフィルムとの間に強固な接着を達成することができるので、本発明による皮膚貼付薬シートを皮膚に施用した後、皮膚から剥がしたときに、ポリアルキレンテレフタレートフィルムと共に粘着剤層がポリ塩化ビニル−ポリウレタン複合体フィルムから剥離して、これらが共に皮膚に残る前記第１の糊残りを生じることがない。特に、本発明においては、ポリ塩化ビニル−ポリウレタン複合体１００重量部に対して、スチレン−エチレン−ブチレン−スチレンブロック共重合体２〜８重量部を配合することが好ましい。
ポリ塩化ビニル−ポリウレタン複合体とスチレン−エチレン−ブチレン−スチレン共重合体とからなる樹脂組成物において、スチレン−エチレン−ブチレン−スチレン共重合体の配合量がポリ塩化ビニル−ポリウレタン複合体１００重量部に対して２重量部よりも少ないときは、ポリ塩化ビニル−ポリウレタン複合体とスチレン−エチレン−ブチレン−スチレン共重合体とからなる樹脂組成物の複合フィルムとポリアルキレンテレフタレートフィルムとをポリウレタン接着剤を用いて相互に接着積層して基材シートとなすときに、その間に強い接着を得ることができない。
他方、スチレン−エチレン−ブチレン−スチレン共重合体の配合量がポリ塩化ビニル−ポリウレタン複合体１００重量部に対して１０重量部よりも多く用いるときは、樹脂組成物のカレンダー加工が悪くなり、即ち、却って、ロール滑性が強くなり、バンクが円滑に回転しなくなって、フィルム製造に支障をきたし、また、得られるフィルムの厚さの精度が低下する。
本発明によれば、上記複合フィルムとポリアルキレンテレフタレートフィルムとをポリウレタン接着剤によって接着して基材シートを得るに際して、好ましくは、ポリアルキレンテレフタレートフィルムに二液型ポリウレタン接着剤を塗布し、乾燥させ、これを予め加熱した複合フィルムにドライ・ラミネーションするのが好ましい。
特に、本発明によれば、固形分濃度２５〜５０％程度の二液型ポリウレタン接着剤をポリアルキレンテレフタレートフィルム上に８〜１６ｇ／ｍ2程度、固形分換算で2.0〜8.0ｇ／ｍ2程度の割合で塗布し、乾燥して、接着剤の乾燥厚さを1.0〜8.0μｍ程度、好ましくは、1.5〜5.0μｍ程度とし、これを予め加熱した複合フィルムにドライ・ラミネーションすることが好ましい。
本発明によれば、このように、複合フィルムがポリ塩化ビニル−ポリウレタン複合体とスチレン−エチレン−ブチレン−スチレン共重合体とからなるために、ポリウレタン接着剤を用いることによって、複合フィルムとアルキレンテレフタレートフィルムとの間に強固な接着を得ることができ、しかも、基材シート、延いては、得られる皮膚貼付薬シートが柔軟であるので、皮膚に貼付したときに皮膚によく追従し、違和感がない。
本発明においては、ポリ塩化ビニル−ポリウレタン複合体とスチレン−エチレン−ブチレン−スチレン共重合体とからなる樹脂組成物は、これをフィルムに成形したときに、肌へのなじみや風合がよく、又は皮膚に貼付したときに基材シートに反りや弯曲を生じないように、平均分子量１０００〜１００００の高分子量可塑剤を含有していてもよい。しかし、過多に含有させるときは、フィルム表面にブリードするので、可塑剤の配合量は、ポリ塩化ビニル−ポリウレタン複合体１００重量部当たりに３０重量部までの範囲とすることが必要である。
上記高分子量可塑剤としては、特に、ポリエステル系可塑剤が好ましい。ポリエステル系可塑剤とは、アジピン酸、アゼライン酸、セバチン酸、フタル酸等の二塩基酸とエチレングリコール、プロピレングリコール、1,3−ブチレングリコール等のグリコールとを縮重合させて得られる平均分子量１０００〜１００００程度の粘稠な線状低重合ポリエステルであって、好ましい具体例として、例えば、ポリプロピレンアジペート（アジピン酸とプロピレングリコールとからなるポリエステル）、ポリプロピレンセバケート（セバチン酸とプロピレングリコールとからなるポリエステル）等を挙げることができる。
しかしながら、高分子量可塑剤といえども、これを配合したポリ塩化ビニル−ポリウレタン複合体とスチレン−エチレン−ブチレン−スチレン共重合体とからなる樹脂組成物を複合フィルムに成形し、これにポリアルキレンテレフタレートフィルムを接着してなる基材シートとなし、この基材シートのポリアルキレンテレフタレートフィルムの表面に飽和ポリエステル樹脂からなるプライマー層を塗布形成した後、このプライマー層の上に薬剤を含有するスチレン−ジエン−スチレンブロック共重合体からなる粘着剤層を積層する前に、ロール状態にて高温環境下に長期間（例えば、夏期に３か月以上）保管すれば、高分子量可塑剤が背面、即ち、プライマー層の表面に転写されるので、このようなプライマー層上に薬剤を含有するスチレン−ジエン−スチレンブロック共重合体からなる粘着剤層を積層しても、強く接着させることができない場合がある。従って、本発明によれば、高分子量可塑剤といえども、樹脂組成物への配合量は、ポリ塩化ビニル−ポリウレタン複合体１００重量部当たりに１０重量部までの範囲とすることが好ましい。しかし、最も好ましくは、高分子量可塑剤といえども、これを樹脂組成物に配合しないことである。
本発明においては、ポリ塩化ビニル−ポリウレタン複合体とスチレン−エチレン−ブチレン−スチレン共重合体との樹脂組成物からなる複合フィルムは、皮膚に貼付したときに違和感を生じないように、厚さが５０〜１５０μｍの範囲にあることが好ましい。また、余りに薄いときは、実用上、強度が十分でなく、他方、余りに厚いときは、皮膚に貼着後、剥がれやすいので、好ましくない。
更に、本発明においては、上記複合フィルムは、所謂無毒系の安定剤の適量を含有することが望ましい。かかる安定剤の好適な例として、例えば、塩化ビニル樹脂用安定剤として既によく知られているカルシウム−亜鉛系安定剤を挙げることができるが、しかし、無毒系である限りは、特に上記に限定されるものではない。
更に、複合フイルムは、その透明性が阻害されない範囲で、平均粒径３〜１０μｍの範囲の無機微粒子、特に、無水シリカや霞石閃長岩（nepheline syenite）の微粉末を充填材として含有していてもよい。特に、このような充填材を複合フィルムに配合すれば、ポリ塩化ビニル−ポリウレタン複合体に対するスチレン−エチレン−ブチレン−スチレン共重合体の配合割合を比較的小さくしても、複合フィルムをロールから引き出す、即ち、巻き戻す際の巻き戻しの容易性、換言すれば、複合フィルムのロールからの展開性、即ち、耐ブロッキング性にすぐれる複合フィルムを得ることができる。
ポリ塩化ビニル−ポリウレタン複合体に対するスチレン−エチレン−ブチレン−スチレン共重合体の配合割合を大きくすれば、複合フィルムのカレンダー加工による製造時、樹脂組成物のゲル化性を低くする傾向があるが、上記充填材を用いることによって、この問題を回避することができる。
特に、本発明によれば、得られる皮膚貼付薬シートが半透明であるように、用いる充填材は、ポリ塩化ビニル−ポリウレタン複合体の屈折率に近いほどよく、この観点からは、屈折率1.53を有する霞石閃長岩を用いるのが好ましい。このような充填材は、通常、ポリ塩化ビニル−ポリウレタン複合体１００重量部について、５〜３０重量部、好ましくは、５〜２０重量部の範囲で用いられる。
更に、複合フィルムは、必要に応じて、顔料、酸化防止剤、光安定剤、難燃剤、帯電防止剤、紫外線吸収剤、防黴剤、滑剤等の添加剤を適当量、含有していてもよい。
また、本発明によれば、ポリ塩化ビニル−ポリウレタン複合体とスチレン−エチレン−ブチレン−スチレン共重合体とからなる樹脂組成物を複合フィルムに成形するときに、更に、ポリ塩化ビニルを配合してもよい。しかし、過多に配合するときは、肌へのなじみ性を悪くするので、配合量は、ポリ塩化ビニル−ポリウレタン複合体１００重量部当たり、３０重量部までの範囲が適当である。
次に、本発明において用いるポリアルキレンテレフタレートフィルムは、ポリエチレンテレフタレートフィルム又はポリブチレンテレフタレートフィルムであり、好ましくは、ポリエチレンテレフタレートフィルムである。本発明によれば、ポリアルキレンテレフタレートフィルムは、厚さが１０μｍ以下であることが好ましい。ポリアルキレンテレフタレートフィルムの厚さが１０μｍを越えるときは、得られる貼付薬シートが硬く、風合、肌へのなじみが著しく悪い。特に、本発明によれば、例えば、暑さ３〜５μｍのポリエチレンテレフタレートフィルムが好ましく用いられる。
更に、本発明によれば、破断強度（縦方向）が２５〜３５ｋｇｆ／ｍｍ2、２％（縦方向）モジュラス（引張強さ）が7.5〜9.5ｋｇｆ／ｍｍ2の範囲にあるポリエチレンテレフタレートフィルムが好ましく用いられる。従って、本発明によれば、例えば、厚さ3.5μｍ、破断強度29.4ｋｇｆ／ｍｍ2、２％モジュラス8.6ｋｇｆ／ｍｍ2を有するポリエチレンテレフタレートフィルムが好適に用いられる。
本発明の好ましい態様によれば、基材シートは、複合フィルム上に背面処理層を有する。このような基材シートのポリアルキレンテレフタレートフィルム上に飽和ポリエステル樹脂被膜からなるプライマー層を有し、このプライマー層の上に薬剤を含有するスチレン−ジエン−スチレンブロック共重合体からなる粘着剤層を積層接着することによって、本発明による皮膚貼付薬シートを得ることができる。
上記背面処理層は、好ましくは、シリカ微粉末を配合したポリウレタン樹脂からなる厚み0.5〜２μｍ程度の塗膜であり、エンボス表面、好ましくは、所謂絹目エンボス表面とすることによって、得られる皮膚貼付薬シートの表面を艶消しにすると共に、皮膚に近い感触と外観とを有せしめて、施用感と意匠性を高めることができる。また、背面処理層は、基材シートをロール状態で保存するとき、その展開性を高めるのに有用である。
他方、上記プライマー層は、飽和ポリエステル樹脂からなる。この飽和ポリエステル樹脂は、芳香族ジカルボン酸（例えば、テレフタル酸、イソフタル酸等、又はこれらの混合物）又はこれら芳香族ジカルボン酸と脂肪族ジカルボン酸（例えば、アジピン酸、セバチン酸等、又はこれらの混合物）との混合物と、飽和脂肪族ジオール（例えば、エチレングリコール、ネオペンチルグリコール、1,4−シクロヘキサンジオール等、又はこれら混合物）とを常法に従って縮合重合させることによって得ることができる。
本発明においては、かかる飽和ポリエステル樹脂は、１５０００〜２００００の範囲の分子量を有することが好ましい。このような飽和ポリエステル樹脂は市販されており、本発明においては、かかる市販品を好適に用いることができる。かかる飽和ポリエステル樹脂を適宜の有機溶剤（例えば、トルエン）に溶解してプライマーを調製し、これをポリアルキレンテレフタレートフィルム表面に塗布し、乾燥することによって、プライマー層を形成することができる。
本発明においては、このプライマー層は厚みが１〜５μｍの範囲がよい。プライマー層の厚みが余りに薄いときは、目的とする強固な接着力を得ることができず、他方、余りに厚いときは、プライマー層が硬く、得られる粘着性皮膚貼付薬シートに必要とされる柔軟性を損なうので好ましくない。本発明によれば、プライマーが飽和ポリエステル樹脂からなり、薬剤に対して不活性であるので、このプライマー層に接する粘着剤層が変色することはない。
本発明によれば、通常、複合フィルムとポリアルキレンテレフタレートフィルムとをポリウレタン接着剤を用いてドライ・ラミネーションによって接着して基材シートを得、次いで、複合フィルム上に背面処理層を形成した後にポリアルキレンテレフタレートフィルム上にプライマー層を形成するが、しかし、基材シートに背面処理層とプライマー層とを同時に形成してもよい。
このように、基材シートにプライマー層を設けると共に、背面処理層を設けることによって、基材シートをロールに巻いて保存する際のブロッキングを防止することができ、必要な場合に、基材シートをロールから容易に巻き戻すことができる。そして、このようにして、ロールから巻き戻した基材シートのプライマー層上に薬剤を含有するスチレン−ジエン−スチレンブロック共重合体からなる粘着剤の層を設けることによって、この粘着剤層が基材シートに強固に接着された粘着性皮膚貼付薬シートを得ることができる。
本発明による皮膚貼付薬シートにおいて、この粘着剤層の厚みは、通常、５０〜２００μｍの範囲が好ましい。粘着剤層の厚みが５０μｍよりも薄いときは、皮膚への接着力が弱く、実用に耐えない。しかし、２００μｍを越えるときは、粘着剤層の凝集力が低下し、皮膚から剥がしたときに、皮膚に糊残りが生じることがあるので、好ましくない。また、余りに厚いときは、得られる皮膚貼付薬シートを不透明にするので、好ましくない。
本発明において、粘着剤を構成するスチレン−ジエン−スチレンブロック共重合体としては、具体例として、スチレン−ブタジエン−スチレンブロック共重合体及びスチレン−イソプレン−スチレンブロック共重合体等を挙げることができる。これらスチレン−ジエン−スチレンブロック共重合体は、粘着剤として単独又は混合物として用いられてもよい。更に、粘着剤は、ポリイソブチレン、ロジン変性樹脂、水添ロジンエステル、流動パラフィン等、可塑剤、粘着付与樹脂、充填剤、老化防止剤等、種々の添加剤を含有していてもよい。
スチレン−ジエン−スチレンブロック共重合体は、例えば、前記した特開昭５４−１３８１２４号公報に詳細に記載されているように既に知られている。Ａをスチレンからなるガラス状又は硬質の非弾性熱可塑性重合体のブロックとし、Ｂをブタジエン又はイソプレンのような共役ジエンの弾性重合体のブロックとするとき、スチレン−ジエン−スチレンブロック共重合体は、Ａ−Ｂ−Ａの構造を有するブロック共重合体であって、ブロックＡが全重合体重量の１０〜５０重量％を占める。このようなスチレン−ブタジエン−スチレンブロック共重合体はカリフレックスＴＲ−１１０１、ＴＲ−１１０２等として、また、スチレン−イソプレン−スチレンブロック共重合体はカリフレックスＴＲ−１１０７（いずれもシェル化学（株）製）として市販されており、容易に入手することができる。
薬剤を含む粘着剤層を基材シート上に積層する方法は、特に、限定されるものではないが、例えば、薬剤を含む粘着剤を溶融し、これを基材シート上に塗布する方法、薬剤を粘着剤と共に適宜の溶剤に溶解させ、これを基材シートに塗布し、乾燥する方法等によることができる。
一つの具体例として、例えば、基材シートにプライマー層を形成し、別に、スチレン−ジエン−スチレンブロック共重合体に、必要に応じて、適宜の添加剤を配合し、これを加熱し、溶融し、冷却した後、薬剤を添加し、混合し、均一にした後、これを離型紙上に塗布し、上記基材シートに貼り合わせればよい。
本発明において薬剤は、経皮吸収性薬剤であれば、特に、限定されるものではなく、例えば、局所刺激剤、抗炎症性剤及び鎮痛剤、中枢神経作用剤（睡眠鎮静剤、抗てんかん剤、精神神経用剤）、利尿剤、血圧降下剤、冠血管拡張剤、鎮咳去痰剤、抗ヒスタミン剤、不整脈用剤、強心剤、性ホルモン剤、副腎皮質ホルモン剤、局所麻酔剤、抗真菌剤等を挙げることができる。これらの薬剤は、単独で、又は２種以上が配合して用いられる。
より具体的には、例えば、局所刺激剤、抗炎症性剤及び鎮痛剤の例として、例えば、サリチル酸、サリチル酸メチル、サリチル酸グリコール、Ｌ−メントール、ハッカ油、チモール等を挙げることができる。
粘着剤層におけるこのような薬剤の割合は、薬剤にもより、また、何ら限定されるものではないが、通常、１〜２５重量％、好ましくは、５〜２０重量％の範囲である。
本発明によれば、ポリアルキレンテレフタレートフィルムは、飽和ポリエステル樹脂からなるプライマーに対して高い親和性を有し、このプライマーは、また、薬剤を含有するスチレン−ジエン−スチレンブロック共重合体からなる粘着剤に対して高い親和性を有するので、粘着剤とポリアルキレンテレフタレートフィルム、従って、粘着剤と基材シートとの間に強固な接着を得ることができ、皮膚に施用した後、皮膚から剥がしたときに、前記第２の糊残りがない。更に、上記プライマーは、薬剤に対して不活性であるので、粘着剤層を変色させることもない。
産業上の利用可能性
以上のように、本発明の粘着性皮膚貼付薬シートによれば、ポリ塩化ビニル−ポリウレタン複合体にスチレン−エチレン−ブチレン−スチレン共重合体を配合してなる樹脂組成物からなる複合フィルムの片面に接着剤、好ましくは、ポリウレタン接着剤を用いてポリアルキレンテレフタレートフィルムを接着して基材シートとなし、この基材シートのポリアルキレンテレフタレートフィルムの表面に飽和ポリエステル樹脂からなるプライマー層を塗布形成し、更に、このプライマー層の上に薬剤を含有するスチレン−ジエン−スチレンブロック共重合体からなる粘着剤層を積層してなるものである。
従って、このような粘着性貼付薬シートによれば、先ず、ポリ塩化ビニル−ポリウレタン複合体とスチレン−エチレン−ブチレン−スチレン共重合体との樹脂組成物からなる複合フィルムとポリアルキレンテレフタレートフィルムとが接着剤、好ましくは、ポリウレタン接着剤によって強固に接着され、どのような環境下や使用条件下においても層間剥離を起こすことがなく、特に、皮膚に施用した後、皮膚から剥がしたときに、ポリエチレンテレフタレートフィルムと共に粘着剤層がポリ塩化ビニル−ポリウレタン複合体フィルムから剥離する前記第１の糊残りを生じることがない。
更に、飽和ポリエステル樹脂からなるプライマーによって、粘着剤と基材シートのポリアルキレンテレフタレートフィルムとが強固に接着されるので、皮膚に施用した後、皮膚から剥がしたときに、前述したような第２の糊残りもない。しかも、プライマーは、飽和ポリエステル樹脂からなるので、薬剤に対して不活性であって、粘着剤層やプライマー層に望ましくない変色を生じることがない。
また、本発明による皮膚貼付薬シートは、基材シートの表面を構成する樹脂成分がポリ塩化ビニル−ポリウレタン複合体を主成分とするフィルムであるので、皮膚貼付薬シートとして不可欠である風合、滑らかさ、肌へのなじみ性等にすぐれ、しかも、複合フィルムに可塑剤を配合しないか、又は配合量を抑えることによって、複合フィルムの表面への可塑剤のブリードによる表面のべたつきもないので、使用感にすぐれるものである。
しかも、本発明による皮膚貼付薬シートは、半透明であり、特に、背面処理層を表面を絹目エンボスした艶消しのポリウレタン樹脂塗膜とすれば、外観も皮膚に近く、施用感と意匠性にすぐれる。
更に、本発明によれば、基材シート上にプライマー層を形成した後、長期間にわたってロール状態で保管しても、可塑剤が背面（プライマー層）にブリードしないので、粘着剤層を強固に接着させることができ、製造面からも有利である。即ち、本発明によれば、ポリ塩化ビニル−ポリウレタン複合体とスチレン−エチレン−ブチレン−スチレン共重合体とからなる樹脂組成物は、後者の配合量を前者に対して所定割合とすることによって、ポリウレタン接着剤によるポリアルキレンテレフタレートフィルムとの強固な接着を確保しつつ、良好なカレンダー加工性、即ち、フィルムへの成形性をも確保し、更に、ロール状態で放置した後にも、可塑剤の背面（プライマー層）へのブリードがなく、粘着剤層を強固に接着させることができる。
勿論、本発明によれば、基材シートは、薬剤を含む粘着剤層側にポリアルキレンテレフタレートフィルムを有し、このポリアルキレンテレフタレートフィルムが薬剤の複合フィルムへの拡散透過に対して効果的なバリヤー層として機能して、薬剤が拡散浸透性の強い場合であっても、薬剤が複合フィルムに拡散浸透することがない。また、複合フィルムが可塑剤を含有する場合であっても、可塑剤の粘着剤層への拡散透過が阻止される。
実施例
以下に実施例及び比較例を挙げて本発明を説明するが、本発明はこれら実施例により何ら限定されるものではない。前述したように、粘着剤層中の薬剤の割合は、通常、非常に少ないので、ここでは、薬剤を含まない粘着剤を基材シートに溶融塗布し、乾燥させて、粘着シートを調製して、これを本発明の実施例とし、そのような粘着シートの特性を実質的に皮膚貼付薬シートの特性であるとした。
即ち、基材シートにおける複合フィルムとポリエチレンテレフタレートフィルムとの間の接着力は、粘着剤層とは関係がなく、また、皮膚貼付薬シートにおいて、粘着剤に含まれる薬剤の効果については、既に十分知られている。そこで、ここでは、皮膚貼付薬シートにおけるこのような事情に鑑みて、スチレン−ジエン−スチレンブロック共重合体からなる粘着剤に薬剤を配合することなしに、これを溶融し、基材シート上に塗布し、粘着層を形成して、粘着シートを製造し、皮膚に貼着し、剥がしたときの糊残りとなじみ性を調べた。更に、基材シートにおける複合フィルムとポリエチレンテレフタレートフィルムとの間の接着力を測定した。
実施例１〜５及び比較例１、２
先ず、第１表に示す配合物を用いて、ポリ塩化ビニル−ポリウレタン複合体とスチレン−エチレン−ブチレン−スチレン共重合体とからなる樹脂組成物を調製し、これをカレンダー加工にてフィルム（複合フィルム）に成形し、このカレンダー成形における樹脂組成物のゲル化性（ロール加工性）を下記の方法によって調べた。結果を第１表に示す。次に、この複合フィルムにポリエチレンテレフタレートフィルムをドライ・ラミネーションにて接着して基材シートを調製し、この基材シートにおける層間接着力を下記の方法によって調べた。
樹脂組成物のゲル化性（ロール加工性）
ポリ塩化ビニル−ポリウレタン複合体にスチレン−エチレン−ブチレン−スチレン共重合体を配合してなる樹脂組成物について、ロール加工した際に、容易且つ十分にゲル化するをＡ、ゲル化が一部、不足する場合があるが、カレンダー加工によるフィルム成形には支障ないをＢ、ゲル化が不足であって、カレンダー成形によって得られたフィルムは、その表面の凹凸が著しく、また、ピンホールもみられるをＣとした。
基材シートにおける層間接着力
ポリ塩化ビニル−ポリウレタン複合体に所定割合にてスチレン−エチレン−ブチレン−スチレン共重合体を配合し、これを７０μｍ厚さの複合フィルムにカレンダー成形した。別に、厚み５０μｍのポリエチレンテレフタレートフィルムにポリウレタン接着剤（二液系）を乾燥厚さ2.0μｍとなるように塗布し、１１０℃で２分間、加熱乾燥させた後、これを上記複合フィルムにドライラミネートし、常温で２４時間熟成した。
このようにして得た積層フィルムを１９ｍｍ×１８０ｍｍに裁断して、試験片とし、これについて、ＡＧＣ型自動引張試験機を用いて、引張速度３００ｍｍ／粉にて１８０°ピーリング接着力を測定した。その結果、ポリ塩化ビニル−ポリウレタン複合体１００重量部当りのスチレン−エチレン−ブチレン−スチレン共重合体の配合量が０、５及び１０重量部のとき、１８０°ピーリング接着力は、それぞれ３６０、５８０及び７３０ｇ／１９ｍｍであった。
次に、第１表に示す配合物を用いて、ポリ塩化ビニル−ポリウレタン複合体とスチレン−エチレン−ブチレン−スチレン共重合体とからなる厚さ８０μｍの複合フィルムをカレンダー法にて製造した。このフィルムをロールに巻き、このロールから巻き戻すときの展開性（ブロッキング性）を下記の方法によって調べた。
次に、厚さ3.5μｍのポリエチレンテレフタレートフィルムにポリウレタン接着剤（二液型接着剤）を塗布し、乾燥させて、厚み2.0μｍのポリウレタン接着剤層を形成し、これを、予め加熱した上記複合フィルムにドライ・ラミネーションして、複合フィルムにポリエチレンテレフタレートフィルムを接着した。
次に、複合フィルム／ポリエチレンテレフタレートフィルム積層体のポリエチレンテレフタレートフィルム側に飽和ポリエステル樹脂（東洋紡績（株）製、バイロン２０ＳＳ（固形分２０％））を塗布、乾燥させて、プライマー層を形成した。次いで、このプライマー層の上にスチレン−ブタジエン−スチレンブロック共重合体からなる粘着剤を溶融塗布し、粘着剤層を形成して、実施例及び比較例としての粘着シートを得た。
これらのそれぞれの粘着シートについて、糊残り、即ち、粘着剤とポリエチレンテレフタレートフィルムとの接着性と肌へのなじみ性を調べた。結果を第１表に示す。尚、各試験項目の評価方法は、以下によった。
ブロッキング性
４５ｃｍ幅の複合フィルムを引張速度８ｍ／分でロールから引き出する際の力が１ｋｇ／４５ｃｍ未満であって、容易に引き出すことができるときをＡ、１〜３ｋｇ／４５ｃｍの範囲であって、実用的に支障なく引き出すことができるときをＢ、３ｋｇ／４５ｃｍを越えて、引き出すときにフィルムが容易に切れるときをＣとした。
糊残り
予めアルコールにて拭いた肌の上に５ｃｍ×５ｃｍに打ち抜いた粘着シートを貼り、手で数回擦った後に剥がして、肌への糊残りを評価した。Ａは糊残りがない、Ｂは一部、糊残りがある、特に、シートの端部において糊残りがある（５％以下）、Ｃは糊の５％以上が肌に残る、を意味する。
肌へのなじみ性
シートを手の甲上に置き、その追従性、密着性、なじみ性、折れ曲がり性等を目視及び手触にて総合的に判断して評価した。Ａは手の甲に沿って十分に追従し、密着性、なじみ性、皮膚への適合性にすぐれる、Ｂはやや硬い感触があるが、実用上、差し支えない、Ｃは硬く、実用性なしを意味する。
0004395200.tif 000002
【図１】
0004395200.tif 000003
【図２】
0004395200.tif 000004
【図３】
0004395200.tif 000005